양극 활물질 인 LiCoO 2 ( 평균 입경 : 10 ㎛), 도전 제 ( 수퍼 P ) 및 바인더 ( PVDF ) 를 94 : 3 : 3 의 중량 비로 N - 메틸 피 롤리 돈 ( NMP ) 에 첨가 하 여 슬러리 를 제조 하 였 다 . 상기 슬러리 를 알루미늄 호일 위 에 도포 하 고 건조 한 후 롤 프레스 로 압연 하 여 폭 4 . 9 cm 이 고 두께 가 147 ㎛ 인 양극 극판 을 제조 하 였 다 .